(57)【特許請求の範囲】
【請求項１】
一以上の式（Ｉｂ）または式（Ｉｃ）の構造単位を含むポリマーであって、
【化１】
0006422861.tif 000011
（式中：
Ｒ１は、出現毎に、同一であるか異なり、Ｈ、Ｄ、Ｆ、Ｃｌ、Ｂｒ、Ｉ、ＯＨ、Ｎ（Ｒ２）２、１〜４０個のＣ原子を有する直鎖アルキル、もしくはチオアルコキシ基、３〜４０個のＣ原子を有する分岐あるいは環状アルキル、もしくはチオアルコキシ基であって、さらに、１以上のＨ原子は、Ｒ２で置き代えられてよく、ここで、さらに１以上の非隣接のＣＨ２基は、Ｓｉ（Ｒ２）２、Ｇｅ（Ｒ２）２、ＢＲ２、ＮＲ２、ＰＲ２、ＣＯ、Ｃ=Ｓ、Ｃ=Ｓｅ、Ｃ=ＮＲ２、ＰＯ（Ｒ２）、ＰＳ（Ｒ２）、Ｒ２Ｃ=ＣＲ２、Ｃ≡Ｃ、ＳＯ、ＳＯ２、ＣＯＯ、Ｏ（ＣＯ）ＯもしくはＣＯＮＲ２で置き代えられてよく；
Ｒ２は、出現毎に、同一であるか異なり、Ｈ、Ｆ、１〜４０個のＣ原子を有する直鎖アルキル、アルコキシもしくはチオアルコキシ基、３〜４０個のＣ原子を有する分岐あるいは環状アルキル、アルコキシもしくはチオアルコキシ基であって、さらに、１以上のＨ原子は、Ｆで置き代えられてよく、ここで、さらに、１以上の非隣接のＣＨ２基は、Ｏ、ＣＯ、ＣＯＯもしくはＯ（ＣＯ）Ｏで置き代えられてよく、またはモノあるいはポリ環式の芳香族もしくは複素環式芳香族環構造であり；
破線は、ポリマー中の隣接する構造単位ヘの結合である。）
ポリマーは少なくとも一つの、正孔注入および/または正孔輸送特性を有する群１からの構造単位、および/または、電子注入および/または電子輸送特性を有する群２からの構造単位をさらに含み；
群１からの構造単位は、トリアリールアミン、ベンジジン、テトラアリール-パラ-フェニレンジアミン、トリアリールホスフィン、フェノチアジン、フェノキサジン、ジヒドロフェナジン、チアントレン、ジベンゾ-パラ-ジオキシン、フェノキサチン、カルバゾール、アズレンおよびフラン誘導体から選択され；
群２からの構造単位は、ピリジン、ピリミジン、ピリダジン、ピラジン、オキサジアゾール、キノリン、キノキサリン、アントラセン、ベンズアントラセン、ベンズイミダゾール、トリアジン、ケトン、ホスフインオキシドおよびフェナジン誘導体から選択され、
群１および/または２からの単位の割合が、１〜３０モル％の範囲内であり、
ポリマー中の式（Ｉｂ）または式（Ｉｃ）の構造単位の割合が、３０〜６０モル％である、ポリマー。
【請求項２】
１，０００〜２，０００，０００ｇ／ｍｏｌの範囲の分子量Ｍｗを有することを特徴とする、請求項１記載のポリマー。
【請求項３】
ポリマーが群７からの構造単位をさらに含み、これらの単位は4,5-ジヒドロピレン誘導体、4,5,9,10-テトラヒドロピレン誘導体、フルオレン誘導体、9,9’-スピロビフルオレン誘導体、フェナントレン誘導体、9,10-ジヒドロフェナントレン誘導体、5,7-ジヒドロジベンゾオキセピン誘導体、ならびにシス-およびトランス-インデノフルオレン誘導体から選択される、請求項１または２記載のポリマー。
【請求項４】
請求項１〜３何れか１項記載の少なくとも一つのポリマーと、さらに、ポリマー状、オリゴマー状、樹状および低分子量物質のクラスから選ばれる一以上の化合物を含む混合物。
【請求項５】
請求項１〜３何れか１項記載の少なくとも一つのポリマーと、少なくとも一つの溶媒を含む調合物。
【請求項６】
請求項１〜３何れか１項記載のポリマーまたは請求項４記載の混合物の有機電子素子での使用。
【請求項７】
一以上の活性層を含む有機電子素子であって、これら活性層の少なくとも一つは、請求項１〜３何れか１項記載の一以上のポリマーまたは請求項４記載の混合物を含む、有機電子素子。
【請求項８】
有機電子素子は、有機エレクトロルミネッセンス素子（ＯＬＥＤ）、有機発光電子化学電池（ＯＬＥＣ）、有機集積回路（ＯＩＣ）、有機電界効果トランジスタ（ＯＦＥＴ）、有機薄膜トランジスタ（ＯＴＦＴ）、有機太陽電池（Ｏ-ＳＣ）、有機レーザーダイオード（Ｏ-ｌａｓｅｒ）、有機光電池もしくは対応する素子（ＯＰＶ）または有機光受容器（ＯＰＣ）であって、好ましくは、有機エレクトロルミネッセンス素子（ＯＬＥＤ）であることを特徴とする、請求項７記載の有機電子素子。
【発明の詳細な説明】
【技術分野】
【０００１】
本発明は、2,7-ピレン構造単位を含むポリマー、その製造方法と前記ポリマーを含むブレンドもしくは調合物に関する。本発明は、さらに、本発明によるポリマーもしくはブレンドの電子素子での使用と本発明によるポリマーもしくはブレンドを含む電子素子、特に、ＯＬＥＤに関する。
【０００２】
本発明のポリマーのような化合物は、最も広義の電子業界に帰することのできる多くの異なる用途のために開発されている。これらの有機半導体が、とりわけ、機能性材料として、好ましくは、使用される有機エレクトロルミネセンス素子（ＯＬＥＤ）の構造は、たとえば、US 4539507、US 5151629、EP 0676461およびWO 98/27136に記載されている。
【０００３】
先行技術は、有機エレクトロルミネセンス素子での使用のために適する種々のポリマー材料を開示している。このように、たとえば、スピロビフルオレン、フルオレン、インデノフルオレン、フェナントレンもしくはジヒドロフェナントレン等のモノマー単位に基づく化合物は、WO 04/041901、WO 04/113412およびWO 05/014689に開示されている。
【０００４】
しかしながら、有機電子素子での使用のための新規な材料に関する需要、特に、以下の観点での素子の改善に関する需要が引き続き存在する：
１．より広いバンドギャップを有し、その結果、より深い青色一重項発光が広い色彩空間をもつ表示用途を達成することができる材料が必要とされる。ポリマー中のより広いバンドギャップは、これらが赤色のみならず緑色三重項発光のためのホスト材料として使用することを追加的に可能とする。
【０００５】
２．有機エレクトロルミネッセンス素子の寿命と効率は、特に、青色発光系の場合と高品質の用途に関して、さらに増加されねばならない。
【０００６】
したがって、本発明は、より広いバンドギャップを有し、有機エレクトロルミネッセンス素子の寿命と効率を改善する電子素子のための新規な材料を提供する目的を基礎としている。
【０００７】
驚くべきことに、2,7-ピレン構造単位を含むポリマーが、電子素子、好ましくは、有機エレクトロルミネッセンス素子での材料として首尾よく使用できることが今回見出された。
【０００８】
したがって、本発明は一以上の式（Ｉ）の構造単位を含むポリマーに関し、
【化１】
0006422861.tif 000002
【０００９】
式中：
Ｒ１は、出現毎に、同一であるか異なり、Ｈ、Ｄ、Ｆ、Ｃｌ、Ｂｒ、Ｉ、ＯＨ、Ｎ（Ｒ２）２、１〜４０個のＣ原子を有する直鎖アルキル、アルコキシもしくはチオアルコキシ基、３〜４０個のＣ原子を有する分岐あるいは環状アルキル、アルコキシもしくはチオアルコキシ基であって、さらに、１以上のＨ原子は、Ｒ２で置き代えられてよく、ここで、さらに１以上の非隣接のＣＨ２基は、Ｏ、Ｓ、Ｓｉ（Ｒ２）２、Ｇｅ（Ｒ２）２、ＢＲ２、ＮＲ２、ＰＲ２、ＣＯ、Ｃ=Ｓ、Ｃ=Ｓｅ、Ｃ=ＮＲ２、ＰＯ（Ｒ２）、ＰＳ（Ｒ２）、Ｒ２Ｃ=ＣＲ２、Ｃ≡Ｃ、ＳＯ、ＳＯ２、ＣＯＯ、Ｏ（ＣＯ）ＯもしくはＣＯＮＲ２で置き代えられてよく、またはモノあるいはポリ環式の芳香族もしくは複素環式芳香族環構造であり；
Ｒ２は、出現毎に、同一であるか異なり、Ｈ、Ｆ、１〜４０個のＣ原子を有する直鎖アルキル、アルコキシもしくはチオアルコキシ基、３〜４０個のＣ原子を有する分岐あるいは環状アルキル、アルコキシもしくはチオアルコキシ基であって、さらに、１以上のＨ原子は、Ｆで置き代えられてよく、ここで、さらに、１以上の非隣接のＣＨ２基は、Ｏ、ＣＯ、ＣＯＯもしくはＯ（ＣＯ）Ｏで置き代えられてよく、またはモノあるいはポリ環式の芳香族もしくは複素環式芳香族環構造であり；
破線は、ポリマー中の隣接する構造単位ヘの結合である。
【００１０】
本発明によるポリマーは、好ましくは、２〜１０，０００個の反復単位を含み、ここで、本発明における用語「ポリマー」は、ポリマーおよびデンドリマーとオリゴマーの両者をも包含することが意図されている。本発明によるオリゴマー化合物は、２〜９個の反復単位を有する。本発明による好ましいポリマーおよびデンドリマーは、合計１０〜１０，０００個の反復単位を有する。ここで、ポリマーおよびデンドリマーの分岐度ＤＢは、０（分岐点のない直鎖ポリマー）と１（完全に分岐したデンドリマー）の間であり得る。
【００１１】
本発明によるポリマーは、好ましくは、１，０００〜２，０００，０００ｇ／ｍｏｌの範囲の分子量Ｍｗ、特に、好ましくは、１０，０００〜１，５００，０００ｇ／ｍｏｌの範囲の分子量Ｍｗ、非常に、特に、好ましくは、５０，０００〜１，０００，０００ｇ／ｍｏｌの範囲の分子量Ｍｗを有する。分子量Ｍｗは、内部ポリスチレン標準に対するＧＰＣ（＝ゲル透過クロマトグラフィー）により測定される。
【００１２】
本発明の態様では、ポリマー中の式（Ｉ）の構造単位の割合は、０．０１〜１００モル％、好ましくは、１〜９５モル％、特に、好ましくは、１０〜８０モル％、非常に、特に、好ましくは、３０〜６０モル％である。
【００１３】
本発明での用語「モノ-あるいはポリ環状の芳香族環構造」は、６〜６０個の、好ましくは、６〜３０個の、特に、好ましくは、６〜１４個の、非常に、特に、好ましくは、６〜１０個の芳香族環原子を持つ芳香族環構造であって、必ずしも芳香族基のみを含む構造ではなく、加えて、複数の芳香族単位は、たとえば、ｓｐ３混成のＣ原子、ＯもしくはＮ原子またはＣＯ基等の短い非芳香族単位（Ｈ以外の原子は、１０％より少なく、好ましくは、Ｈ以外の原子は、５％より少ない）により中断されていてもよい構造の意味で使用される。したがって、たとえば、9,9’-スピロビフルオレン、9,9-ジアリールフルオレン等のような構造も、芳香族環構造の意味で使用されることを意図されてもいる。
【００１４】
芳香族環構造は、モノ環状もしくはポリ環状であってよく、すなわち、それらは一個の環（たとえば、フェニル）または複数の環を含んでもよく、縮合（たとえば、ナフチル）、共有結合（たとえば、ビフェニル）または縮合と連結環の組み合わせを含んでもよい。
【００１５】
好ましい芳香族環構造は、たとえば、フェニル、ビフェニル、テルフェニル、ナフチル、ビナフチル、フェナントレン、ジヒドロフェナントレン、ピレン、ジヒドロピレン、クリセン、フルオレン、インデン、インデノフルオレンンおよびスピロビフルオレンである。
【００１６】
本出願での用語「モノ-あるいはポリ環状の複素環式芳香族環構造」は、５〜６０個、好ましくは、５〜３０個、特に、好ましくは、５〜２０個、非常に、特に、好ましくは、５〜９個の芳香族環原子を持つ芳香族環構造であって、一以上のこれらの原子はヘテロ原子であるという意味で使用される。
【００１７】
「モノ-あるいはポリ環状の複素環式芳香族環構造」は、必ずしも芳香族基のみを含む構造ではなく、たとえば、ｓｐ３混成のＣ原子、ＯもしくはＮ原子またはＣＯ基等の短い非芳香族単位（Ｈ以外の原子は、１０％より少なく、好ましくは、５％より少ない）により中断されていてもよい。
【００１８】
複素環式芳香族環構造は、モノ環状もしくはポリ環状であってよく、すなわち、それらは一個の環または複数の環を含んでもよく、縮合もしくは共有結合（たとえば、ピリジルフェニル）または縮合環と連結環との組み合わせを含んでもよい。完全に共役したヘテロアリール基が、好ましい。
【００１９】
好ましい複素環式芳香族環構造は、たとえば、ピロール、ピラゾール、イミダゾール、1,2,3-トリアゾール、1,2,4-トリアゾール、テトラゾール、フラン、チオフェン、セレノフェン、オキサゾール、イソオキサゾール、1,2-チアゾール、1,3-チアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール等の五員環、ピリジン、ピリダジン、ピリミジン、ピラジン、1,3,5-トリアジン、1,2,4-トリアジン、1,2,3-トリアジン、1,2,4,5-テトラジン、1,2,3,4-テトラジン、1,2,3,5-テトラジン等の六員環、インドール、イソインドール、インドリジン、インダゾール、ベンズイミダゾール、ベンゾトリアゾール、プリン、ナフトイミダゾール、フェナントロイミダゾール、ピリジンイミダゾール、ピラジンイミダゾール、キノキサリンイミダゾール、ベンゾオキサゾール、ナフトオキサゾール、アントロオキサゾール、フェナントロオキサゾール、イソオキサゾール、ベンゾチアゾール、ベンゾフラン、イソベンゾフラン、ジベンゾフラン、キノリン、イソキノリン、プテリジン、ベンゾ-5,6-キノリン、ベンゾ-6,7-キノリン、ベンゾ-7,8-キノリン、ベンズイソキノリン、アクリジン、フェノチアジン、フェノキサジン、ベンゾピリダジン、ベンゾピリミジン、キノキサリン、フェナジン、ナフチリジン、アザカルバゾール、ベンゾカルボリン、フェナントリジン、フェナントロリン、チエノ[2,3b]チオフェン、チエノ[3,2b]チオフェン、ジチエノチオフェン、イソベンゾチオフェン、ジベンゾチオフェン、ベンゾチアジアゾチオフェン等の縮合基またはこれらの基の組み合わせである。
【００２０】
モノあるいはポリ環状の芳香族もしくは複素環式芳香族環構造は、非置換であっても置換されてもよい。本出願での置換は、モノあるいはポリ環状の芳香族もしくは複素環式芳香族環構造が、一以上の置換基Ｒ１を有することを意味する。
【００２１】
式（Ｉ）の好ましい構造単位は、以下の式（Ｉａ）〜（Ｉｃ）により表され、式（Ｉｃ）が、特に、好ましい。
【化２】
0006422861.tif 000003
【００２２】
ここで、式（Ｉａ）、（Ｉｂ）および（Ｉｃ）中の破線は、ポリマー中の隣接する構造単位ヘの結合である。ここで、式（Ｉａ）および（Ｉｂ）中のＲ１は、式（Ｉ）に関するＲ１に対して示される意味である。
【００２３】
式（Ｉ）、（Ｉａ）および（Ｉｂ）中のＲ１は、好ましくは、出現毎に、同一であるか異なり、１〜１０個のＣ原子を有する、特に、好ましくは、１〜６個のＣ原子を有する、直鎖アルキルもしくはアルコキシ基、３〜１０個のＣ原子を有する、特に、好ましくは、３〜６個のＣ原子を有する分岐あるいは環状アルキル基、６〜３０個の芳香族環原子を有する、特に、好ましくは、６〜１８個の芳香族環原子を有する芳香族環構造、または、５〜２０個の環原子を有する、特に、好ましくは、５〜２０個の環原子を有する複素環式芳香族環構造であり、少なくとも一つの環原子はヘテロ原子である。ここで、芳香族もしくは複素環式芳香族環構造は、一以上の基Ｒ３で置換されていても、非置換の何れであってもよく、ここで、Ｒ３は、同一であるか異なり、１〜１０個のＣ原子を有する、特に、好ましくは、１〜６個のＣ原子を有する直鎖アルキルもしくはアルコキシ基または３〜１０個のＣ原子を有する、特に、好ましくは、３〜６個のＣ原子を有する分岐アルキルもしくはアルコキシ基である。
【００２４】
本発明の好ましい態様では、本発明のポリマーは、また、一以上の式（Ｉ）の構造単位に加えて、式（Ｉ）の構造単位とは異なる少なくとも一つのさらなる構造単位を含む。これらは、とりわけ、WO 02/077060 A1およびWO 2005/014689 A2に広範に挙げられ、開示されるものである。これらは、参照により、本願の部分と見なされる。更なる構造単位は、たとえば以下のクラスから由来することができる：
群１：ポリマーの正孔注入および/または正孔輸送特性に作用する単位。
【００２５】
群２：ポリマーの電子注入および/または電子輸送特性に作用する単位。
【００２６】
群３：群１および群２からの個々の単位の組み合わせを有する単位。
【００２７】
群４：電子蛍光発光の代わりに電子燐光発光を得ることができる程度に、発光特性を変更する単位。
【００２８】
群５：一重項状態から三重項状態への遷移を改善する単位。
【００２９】
群６：得られるポリマーの発光色に作用する単位。
【００３０】
群７：典型的には骨格として使用される単位。
【００３１】
群８：膜形態学特性および/または得られるポリマーのレオロジー特性に作用する単位。
【００３２】
正孔注入および/または正孔輸送特性を有する群１からの構造単位は、たとえば、トリアリールアミン、ベンジジン、テトラアリール-パラ-フェニレンジアミン、トリアリールホスフィン、フェノチアジン、フェノキサジン、ジヒドロフェナジン、チアントレン、ジベンゾ-パラ-ジオキシン、フェノキサチン、カルバゾール、アズレン、チオフェン、ピロールおよびフラン誘導体と、高ＨＯＭＯ（ＨＯＭＯ＝最高占分子軌道）を有するさらなるＯ-、Ｓ-もしくはＮ-含有へテロ環である。これらのアリールアミンおよびヘテロ環は、ポリマー中で、好ましくは、−５．８ｅＶ（真空レベルに対して）より大な、特に、好ましくは、−５．５ｅＶより大なＨＯＭＯを生じる。
【００３３】
電子注入および/または電子輸送特性を有する群２からの構造単位は、たとえば、ピリジン、ピリミジン、ピリダジン、ピラジン、オキサジアゾール、キノリン、キノキサリン、アントラセン、ベンズアントラセン、ピレン、ベンズイミダゾール、トリアジン、ケトン、ホスフインオキシドおよびフェナジン誘導体のみならずトリアリールボランならびに低ＬＵＭＯ（ＬＵＭＯ＝最低空分子軌道）を有するさらなるＯ-、Ｓ-もしくはＮ-含有へテロ環である。これらの単位は、ポリマー中で、好ましくは、−１．５ｅＶ（真空レベルに対して）未満の、特に、好ましくは、−２．０ｅＶ未満のＬＵＭＯを生じる。
【００３４】
本発明のポリマーは、正孔移動性に作用する構造と、電子移動性に作用する構造（即ち、群１および２からの単位）が、互いに直接結合している構造または正孔移動性と電子移動性の双方に作用する構造を含む群３からの単位を含むことが好ましいかもしれない。これら単位の幾つかは、エミッターとして役立ち、発光色を緑色、黄色あるいは赤色にシフトすることができる。それゆえ、それらの使用は、たとえば、元来が青色発光のポリマーからの他の発光色の生成のために適している。
【００３５】
群４からの構造単位、いわゆる、三重項エミッター単位は、室温でさえも、高効率で三重項状態から発光することができる、すなわち、電子蛍光発光の代わりに電子燐光発光を呈し、エネルギー効率の増加を引き起こすことが多いものである。本発明での三重項エミッターは、三重項エミッターを含む化合物の意味で使用される。本発明での三重項エミッターは、三重項状態からエネルギー的により低い状態への遷移により可視域またはＮＩＲ域で発光することができるすべての化合物の意味で使用される。これは、また、電子燐光発光とも呼ばれる。この目的のために適するのは、まず、３６より大な原子番号を有する重い原子を含む化合物である。好ましい化合物は、上記条件を満足するｄあるいはｆ遷移金属を含むものである。ここで、特に好ましいものは、周期率表の８〜１０属の元素（Ｒｕ、Ｏｓ、Ｒｈ、Ｉｒ、Ｐｄ、Ｐｔ）を含む対応する構造単位である。ここで、本発明によるポリマーのために適切な構造単位は、たとえば、WO 02/068435 A1、WO 02/081488 A1およびEP 1239526 A2に記載されているとおりの種々の錯体である。対応するモノマーは、WO 02/068435 A1およびWO 2005/042548 A1に記載されている。本発明にしたがうと、可視スペクトル領域（赤色、緑色もしくは青色）で発光する三重項エミッターを使用することが好ましい。三重項エミッターはポリマーの骨格（すなわち、ポリマーの主鎖）の一部であってもよく、ポリマーの側鎖に位置してもよい。
【００３６】
群５からの構造単位は、一重項状態から三重項状態への遷移を改善するものであり、上記三重項エミッター単位のサポートに使用され、これら構造要素の燐光特性を改善する。この目的のために適するものは、特に、カルバゾールおよび架橋カルバゾール２量体単位であり、たとえば、WO 2004/070772 A2およびWO 2004/113468 A1に記載されている。また、この目的のために適するものは、ケトン、ホスフィンオキシド、スルホキシド、スルホン、シラン誘導体および類似化合物であり、たとえば、WO 2005/040302 A1に記載されている。
【００３７】
上記言及されたものに加えて、群６からの構造単位は、上記基の範囲に入らない、少なくとも１つのさらなる芳香族構造もしくは別の共役構造を有するものであり、すなわち、電荷担持移動性に関する作用が少ししかなく、有機金属錯体でなく、一重項-三重項遷移に作用しないものである。この型の構造要素は、得られるポリマーの発光色に作用することができる。それゆえ、単位に応じて、それらはエミッターとしても使用されることもできる。ここで好ましいものは、６〜４０個のＣ原子を有する芳香族構造またはトラン、スチルベンあるいはビスチリルアリーレン誘導体であり、夫々は１以上の基Ｒ１により置換されていてもよい。ここで特に好ましいものは、1,4-フェニレン、1,4-ナフチレン、1,4-あるいは9,10-アントリレン、1,6-、2,7-あるいは4,9-ピレニレン、4,4’-ビフェニリレン、4,4”-テルフェニリレン、4,4’-ビ-1,1’-ナフチリレン、4,4’-トラニレン、4,4’-スチルベニレン、4,4”-ビススチリルアリーレン、ベンゾチアジアゾールおよび対応する酸素誘導体、キノキサリン、フェノチアジン、フェノキサジン、ジヒドロフェナジン、ビス（チオフェニル）アリーレン、オリゴ（チオフェニレン）、フェナジン、ルブレン、ペンタセンまたはペリレン誘導体の組み込みであり、好ましくは、置換され、または、好ましくは、共役プッシュ-プル系（ドナーおよびアクセプター置換基により置換された系）、または、好ましくは、置換されたスクアリンもしくはキナクリドンのような系である。
【００３８】
群７からの構造単位は、ポリマー骨格として典型的に使用される６〜４０個のＣ原子を有する芳香族構造を有する単位である。これらは、好ましくは、4,5-ジヒドロピレン誘導体、4,5,9,10-テトラヒドロピレン誘導体、フルオレン誘導体、9,9’-スピロビフルオレン誘導体、フェナントレン誘導体、9,10-ジヒドロフェナントレン誘導体、5,7-ジヒドロジベンゾオキセピン誘導体、ならびにシス-およびトランス-インデノフルオレン誘導体だけであなく、基本的に、重合後に、共役、架橋あるいは非架橋ポリフェニレンもしくはポリフェニレン-ビニレンホモポリマーを生じるすべての類似する構造である。ここで、また、前記芳香族構造は、その骨格もしくは側鎖に、Ｏ、ＳもしくはＮ等のヘテロ原子を含んでよい。
【００３９】
群８からの構造単位は、ポリマーの膜形態学特性および/またはレオロジー特性に作用する単位であり、たとえば、シロキサン、長鎖アルキルまたはフッ化物基のみならず、特に、たとえば、液晶生成単位もしくは架橋可能基のような剛直あるいは柔軟な単位である。
【００４０】
本発明による好ましいポリマーは、少なくとも一つの構造単位が、電荷-輸送特性を有するもの、すなわち、群１および２から選ばれる少なくとも一つの単位を含むポリマーである。
【００４１】
本発明による好ましい化合物は、式（Ｉ）の構造単位に加えて、群１乃至８から選ばれる１以上の単位を同時に追加的に含んでもよい。１つの群からの１以上の構造単位が同時に存在することがさらに好ましいかもしれない。
【００４２】
同様に、本発明の好ましいポリマーは、電荷輸送および/または電荷注入を改善する単位、すなわち、群１および/または２からの単位を含み、これら単位の０．５〜５０モル％の割合が、特に、好ましく、これら単位の１〜３０モル％の割合が、非常に、特に、好ましい。
【００４３】
さらに、本発明の、特に、好ましいポリマーは、群７からの構造単位と群１および/または２からの単位を含む。ポリマーの群７の単位と群１および/または２からの単位の式（Ｉ）の構造単位の合計は、ポリマーの全単位を基礎として、少なくとも５０モル％であることが、特に、好ましく、ここで、０．５〜５０モル％は、好ましくは、群１および/または２からの単位である。
【００４４】
上記コポリマーを得ることができ、そして、さらなる構造要素が、この目的のために特に好ましい方法は、たとえば、WO 2005/014688 A2に詳細に記載されている。これは、参照として、本出願の開示内容の部分となる。ポリマーが、また、樹状構造をも有してもよいことが、この点で同様に強調されねばならない。
【００４５】
群１乃至８からの上記説明された単位およびさらなる発光単位の合成は、当業者に知られており、文献、たとえば、WO 2005/014689 A2、WO 2005/030827 A1およびWO 2005/030828 A1に記載されている。これら文書とそこで引用された文献は、参照により本出願に開示された技術的教示の部分である。
【００４６】
本発明による化合物の合成のために、一以上の異なるモノマービルディングブロックとの重合反応が、一般的に行われ、ここで、ポリマー中に組み込まれた少なくとも一つのモノマーは、式（Ｉ）の構造単位を生じる。適切な重合反応は、当業者に知られ、文献に記載されている。Ｃ-ＣもしくはＣ-Ｎ結合を生じる、特に、適切で、好ましい重合反応は、以下である：スズキ、ヤマモト、スチル、ヘック、ネギシ、ソノガシラ、ヒヤマ、ウルマン、ウィティヒまたはハートウイッグ-ブフバルト重合。重合がこれらの方法により実行されることができる方法とポリマーを反応媒体からその後分離し、精製することができる方法は、当業者に知られ、文献、たとえば、WO 03/048225 A2、WO 2004/037887 A2およびWO 2004/037887 A2に記載されている。
【００４７】
したがって、本発明は、また、スズキ、ヤマモト、スチル、ヘック、ネギシ、ソノガシラ、ヒヤマ、ウルマン、ウィティヒまたはハートウイッグ-ブフバルト重合により調製されることを特徴とする本発明によるポリマーの調製方法に関する。
【００４８】
本発明によるデンドリマーは、当業者に知られた方法によりもしくはそれに類似して調製することができる。適切な方法は、文献、たとえば、Frechet, Jean M. J.; Hawker, Craig J., "Hyperbranched polyphenylene and hyperbranched polyesters: new soluble, three-dimensional, reactive polymers"、 Reactive & Functional Polymers (1995), 26(1-3), 127-36; Janssen, H. M.; Meijer, E. W.、 "The synthesis and charaterization of dendritic molecules", Materials Science and Technology (1999), 20 (Synthesis of Polymers), 403-458; Tomalia, Donald A., "Dendrimer molecules", Scientific American (1995), 272(5), 62-6、 WO 02/067343 A1 および WO 2005/026144 A1.に記載されている。
【００４９】
本発明によるポリマーの合成のためには、対応する式（ＩＩ）のモノマーが必要とされる。
【化３】
0006422861.tif 000004
【００５０】
本発明のポリマー中で式（Ｉ）の構造単位を生じるモノマーは、対応して置換され、このモノマー単位がポリマー中に組み込まれることを許容する二個の位置で適切な官能基を有する。したがって、本発明は、同様に式（ＩＩ）のこれらのモノマーに関する。式（ＩＩ）中で使用される記号Ｒ１は、式（Ｉ）に関して定義されるとおりのものである。基Ｘは、同一であるか異なり、重合反応のために適切である脱離基であり、ポリマー化合物中にモノマービルディングブロックの組み込みを可能とする。Ｘは、好ましくは、同一であるか異なり、ハロゲン、Ｏ-トシレート、Ｏ-トリフレート、Ｏ-スルホネート、ボロン酸エステル、部分的にフッ素化されたシリル基、ジアゾニウム基および有機錫化合物のクラスから選ばれる化学的官能基を表す。
【００５１】
モノマー化合物の基本構造は、標準的な方法、たとえば、フリーデル-クラフツアルキル化もしくはアシル化により、官能化することができる。さらに、基本構造は、有機化学の標準的な方法によりハロゲン化することができる。ハロゲン化された化合物は、追加的な官能化工程でさらに、随意に反応することができる。たとえば、ハロゲン化された化合物は、ポリマー、オリゴマーもしくはデンドリマーを得るための出発物質として、ボロン酸誘導体もしくは有機錫誘導体への直接あるいは後の変換に使用することができる。
【００５２】
前記方法は、発明性を必要とすることなく、本発明の化合物の合成のために使用することができる当業者に知られた反応からの選択を単に表す。
【００５３】
本発明によるポリマーは、純粋物質としてだけでなく、それに代えて、任意の型のさらなるポリマー状、オリゴマー状、樹状もしくは低分子量物質と一緒にした混合物（ブレンド）として使用することが好ましいかもしれない。これらは、たとえば、電子特性を改善してもよいし、それ自身発光してもよい。上記混合物は、少なくとも一つのポリマー成分を含む組成物の意味で使用される。
【００５４】
したがって、本発明は、さらに、一以上の本発明のポリマーおよび一以上のさらなるポリマー状、オリゴマー状、樹状もしくは低分子量物質を含む混合物（ブレンド）に関する。
【００５５】
本発明のさらなる態様では、式（Ｉ）の構造単位を含む本発明のポリマーと低分子量物質を含む混合物が好ましい。
【００５６】
本発明のさらなる態様では、混合物は、本発明によるポリマーと、本発明によるポリマー中に存在するか、上記態様のとおり、低分子量物質と予め混合されるかのいずれかであるエミッターとさらなる低分子量物質を含むことが好ましい。これらの低分子量物質は、群１乃至８からの可能なモノマービルディングブロックに言及されるのと同じ官能基を有することができる。
【００５７】
本発明は、さらに、本発明による一以上のポリマーと少なくとも一つの溶媒を含む調合物に関する。この型の溶液を調製することができる方法は、当業者により知られ、たとえば、WO 02/072714A1、WO 03/019694A2 およびそこに引用された文献に記載されている。
【００５８】
適切で好ましい溶媒は、たとえば、トルエン、アニソール、o-、m-もしくはp-キシレン、メチルベンゾエート、メシチレン、テトラリン、ベラトール、テトラヒドロフラン（ＴＨＦ）、メチル-ＴＨＦ、テトラヒドロピラン（ＴＨＰ）、クロロベンゼン、ジオキサン、フェノキシトルエン、特に、3-フェノキシトルエン、(-)-フェンコンヌ、1,2,3,5-テトラメチルベンゼン、1,2,4,5-テトラメチルベンゼン、1-メチルナフタレン、2-メチルベンゾチアゾール、2-フェノキシエタノール、2-ピロリジオン、3-メチルアニソール、4-メチルアニソール、3,4-ジメチルアニソール、3,5-ジメチルアニソール、アセトフェノン、α-テルピネオール、ベンゾチアゾール、ブチルベンゾエート、クメン、シクロヘキサノール、シクロヘキサノン、シクロヘキシルベンゼン、デカリン、ドデシルベンゼン、エチルベンゾエート、インダン、メチルベンゾエート、ＮＭＰ、p-シメン、フェネトール、1,4-ジイソプロピルベンゼン、ジベンジルエーテル、ジエチレングリコールブチルメチルエーテル、トリエチレングリコールブチルメチルエーテル、ジエチレングリコールジブチルエーテル、トリエチレングリコールジメチルエーテル、ジエチレングリコールモノブチルエ−テル、トリプロピレングリコールジメチルエ−テル、テトラエチレングリコールジメチルエ−テル、2-イソプロピルナフタレン、ペンチルベンゼン、ヘキシルベンゼン、ヘプチルベンゼン、オクチルベンゼン、1,1-ビス(3,4-ジメチルフェニル)エタンもしくはこれら溶媒の混合物である。
【００５９】
これらの溶液は、たとえば、表面コ−ティング法（たとえば、スピンコ−ティング）により、または印刷プロセス（たとえば、インクジェット印刷）によって、薄いポリマー層を製造するために使用することができる。
【００６０】
本発明によるポリマー、混合物もしくは調合物は、電子もしくは光電子素子またはその製造に使用することができる。
【００６１】
本発明は、本発明によるポリマー、混合物もしくは調合物の、電子または光電子素子、好ましくは、有機エレクトロルミネッセンス素子（ＯＬＥＤ）、有機発光電子化学電池（ＯＬＥＣ）、有機電界効果トランジスタ（ＯＦＥＴ）、有機集積回路（Ｏ-ＩＣ）、有機薄膜トランジスタ（ＴＦＴ）、有機太陽電池（Ｏ-ＳＣ）、有機レーザーダイオード（Ｏ-ｌａｓｅｒ）、有機光電池もしくは素子（ＯＰＶ）または有機光受容器（ＯＰＣ）、特に、好ましくは、有機エレクトロルミネッセンス素子（ＯＬＥＤ）での使用に関する。
【００６２】
本発明は、本発明による化合物の有機エレクトロルミネッセンス素子（ＯＬＥＤ）での使用に焦点を当てている。しかしながら、当業者は、更なる発明性も要せずに、本発明の化合物を他の電子素子でのさらなる使用に使うことができる。
【００６３】
本発明の目的のために、本発明によるポリマー、オリゴマーもしくはデンドリマーは、電子素子中で層の形で（または、層中に）存在することが好ましい。
【００６４】
したがって、本発明は、また、本発明の一以上のポリマーを含む層、特に、有機層に関する。
【００６５】
化合物は、好ましくは、本発明による一以上のポリマーを含む少なくとも一つの層を含む有機電子素子中で使用される。好ましいものは、特に、アノード、カソードと少なくとも一つの発光層を含み、少なくとも一つの層が、式（Ｉ）の構造単位を有する本発明による少なくとも一つのポリマーを含むことを特徴とする、有機エレクトロルミネッセンス素子における使用である。
【００６６】
さらなる態様では、式（Ｉ）の構造単位を含むポリマーが、発光化合物と一緒になって発光層で使用されることが好ましい。ついで、式（Ｉ）の構造単位を含むポリマーと発光化合物の混合物は、エミッターとマトリックス材料を含む全混合物を基礎として、９９〜１重量％、好ましくは、９８〜６０重量％、特に、好ましくは、９７〜７０重量％、特に、９５〜７５重量％のポリマーを含む。対応して、混合物は、エミッターとマトリックス材料を含む全混合物を基礎として、１〜９９重量％、好ましくは、２〜４０重量％、特に、好ましくは、３〜３０重量％、特に、５〜２５重量％のエミッターを含む。
【００６７】
本発明のなおさらなる態様では、本発明によるポリマーは、正孔輸送材料として、または正孔注入材料として使用される。ポリマーは、好ましくは、正孔輸送層中または正孔注入層中で使用される。本発明によるこれらの正孔注入層は、たとえば、トリアリールアミン、カルバゾール、シランもしくはホスフィンである。
【００６８】
本発明の意味での正孔注入層は、アノードに直接隣接する層である。本発明の意味での正孔輸送層は、正孔注入層と発光層との間に位置する層である。本発明によるポリマーが、正孔輸送材料または正孔注入材料として使用されるならば、それらは、電子受容性化合物、たとえば、Ｆ４-テトラシアノキノジメタン（ＴＣＮＱ）またはEP 1476881もしくEP 1596445に記載される化合物でドープされることが好ましいかもしれない。
【００６９】
さらに、本発明によるポリマーは、電荷ブロック層中で使用することもできる。これらの電荷ブロック層は、アルミニウム酸化物、ポリビニルブチラール、シランおよびそれらの混合物を含む種々の適切な材料から成ることができる。この層は、公知の被覆技術により一般的に適用され、任意の有効厚さ、好ましくは、０．０５〜０．５μｍの範囲であることができる。
【００７０】
本発明は、さらに、一以上の活性層を有する電子または光電子素子、好ましくは、有機エレクトロルミネッセンス素子（ＯＬＥＤ）、有機発光電子化学電池（ＯＬＥＣ）、有機電界効果トランジスタ（ＯＦＥＴ）、有機集積回路（Ｏ-ＩＣ）、有機薄膜トランジスタ（ＴＦＴ）、有機太陽電池（Ｏ-ＳＣ）、有機レーザーダイオード（Ｏ-ｌａｓｅｒ）、有機光電池もしくは素子（ＯＰＶ）または有機光受容器（ＯＰＣ）、特に、好ましくは、有機エレクトロルミネッセンス素子であり、これら活性層の少なくとも一つは、本発明による一以上のポリマーを含む。活性層は、たとえば、発光層、電荷輸送層および/または電荷注入層であり得る。
【００７１】
ＯＬＥＤを製造することができる方法は、当業者に知られており、たとえば、WO 2004/070772 A1で一般的プロセスとして詳細に記載されており、対応して個々の場合のために適合されるべきである。
【００７２】
有機エレクトロルミネッセンス素子は、好ましくは、１以上の層が、溶液から、たとえば、スピンコーティングにより、もしくはたとえばロールツーロール印刷、スクリーン印刷、フレキソ印刷またはオフセット印刷、特に、好ましくは、ＬＩＴＩ（光誘起熱画像化、熱転写印刷）、インクジェット印刷、浸漬プロセスもしくはスプレープロセスのような所望の印刷法により製造されることを特徴とする。可溶性の化合物が、この目的のために必要である。
【００７３】
カソード、アノードおよび発光層とは別に、有機エレクトロルミネッセンス素子は、さらなる層を含んでもよい。これらは、たとえば、電荷担体注入層、電荷担体輸送層または電荷担体ブロック層から選択し得る（T. Matsumoto et al., Multiphoton Organic EL Device Having Charge Generation Layer, IDMC 2003, Taiwan; Session 21 OLED (5)）。しかしながら、これら各層の夫々は、必ずしも存在する必要はなく、同じ機能を有する複数の層が存在してもよいことが指摘されねばならない。
【００７４】
本発明のさらなる態様では、有機エレクトロルミネセンス素子は、複数の発光層を含み、少なくとも一つの層は少なくとも一つの本発明のポリマーを含む。発光層は、好ましくは、３８０ｎｍ〜７５０ｎｍ間に全体で複数の最大発光波長を有し、この場合、全体として、白色発光が生じる。特に好ましいものは、３層構造であり、これらの層の少なくとも一つは、少なくとも一つの本発明の化合物を含み、３層は青色、緑色およびオレンジ色もしくは赤色発光を呈するものである。（基本構造については、たとえば、WO 05/011013参照。）
したがって、本発明は、素子自体と本発明によるポリマーの対応する素子での使用の両者に関する。
【００７５】
本発明の上記言及されたポリマーのすべての好ましい特徴と明示的に好ましいとはされてない特徴、それらの電子素子での使用と電子素子自体は、所望のとおりに互いに組み合わせることができる。すべての得られる組み合わせも、同様に、本発明の一部である。
【００７６】
本発明による化合物は、好ましくは、有機エレクトロルミネッセンス素子での使用において、一以上の以下の有利な性質を有する。
【００７７】
１．本発明によるポリマーは、より広いバンドギャップを有し、その結果、より深い青色一重項発光が、広い色彩空間をもつ表示用途に対して達成される。本発明のポリマー中のより広いバンドギャップは、これらが赤色のみならず緑色三重項発光のためのホスト材料として使用することを追加的に可能とする。
【００７８】
２．本発明の化合物は、特に、高品質の用途のための青色発光有機エレクトロルミネッセンス素子の寿命と効率を増加する。
【００７９】
以下の例は、本発明をより詳細に説明することを意図しているが、それにより限定することを望むものではない。特に、関連する例が基礎とする定義された化合物について記載された特徴、特性および優位性は、特に、断わらなければ、詳細には言及されない他の化合物にも適用することができ、クレームの保護範囲内のものである。
【００８０】
実施例
Ａ）モノマーの調製
例１
ビス-2,7-(1,3,2-ジオキサボロラン)ピレン
【化４】
0006422861.tif 000005
【００８１】
２０ｇ（９９ミリモル）のピレンと、５５ｇ（２１７ミリモル）のビスボロランと、４００ｍｇ（ミリモル）のジ-tert-ブチルビピリジンを３００ｍｌのシクロヘキサン中に懸濁させ、慎重に脱気する。５００ｍｇのジメトキシビスシクロオクタジエンジイリジウムを反応混合物に添加し、これを次いで８０℃で終夜、温める。溶液を室温まで冷却させ、１００ｍｌの水と１００ｍｌのジクロロメタンを添加する。相を分離させ、水相をジクロロメタンで２度抽出する。合わされた有機相を硫酸マグネシウムにより乾燥させ、濾過し、溶媒を真空で揮散させる。茶色の残留物をエタノールで複数回洗浄し、純度９９．９％を有する３８．９ｇ（８５．６ミリモル）（８６％）の白色の固形物を生じる。
【００８２】
比較例２
ビス-1,6-(1,3,2-ジオキサボロラン)ピレン
【化５】
0006422861.tif 000006
【００８３】
第１の工程：1,4-および1,6-ジブロモピレンの調製
【化６】
0006422861.tif 000007
【００８４】
１５００ｍｌのジクロロメタン中に溶解した５８ｇ（２８８ミリモル）のピレンを最初に、４ｌの四ツ口フラスコ中に入れ、このフラスコには、還流コンデンサーと、ＮａＯＨ溶液を含む洗浄瓶へ通じているガス出口と、精密ガラス撹拌器と、５００ｍｌの滴下漏斗とが取り付けられている。この溶液を加熱し沸騰させる。２４０ｍｌのジクロロメタン中に溶解した３１．２ｍｌ（６００ミリモル）の臭素を、６時間にわたって（ガスの形成が完了するまで）この沸騰溶液に滴下する。混合物をその後、さらに３０分間、還流下で沸騰させる。溶液を次いで、冷ましておき、終夜、結晶化させる。沈殿物を吸引濾過し、エタノールとヘプタンで洗浄する。収率は７４．８ｇ（７２％）である。
【００８５】
形成された２つの異性体、すなわち1,6ジブロモピレンと1,8ジブロモピレンとを１０−２ｍバールおよび２３０〜２５０℃で、キャリアガス昇華において分別昇華にかけ、使用するキャリアガスはアルゴンであり、ここでは、1,6ジブロモピレンはやや遅れて凝縮し、昇華管中の正面に蓄積する。純度９９．９％を有する２４．９ｇ（３３．３％）の白色の固形物が得られる。
【００８６】
第２の工程：ビスブロミドからビスボロン酸エステルへの変換
１５ｇ（４１．７ミリモル）のジブロモピレンを２５０ｍｌのジオキサン中に溶解させ、１２．７ｇ（５０ミリモル）のビス（ピナコラート）ジボランと８ｇ（８１．５ミリモル）の酢酸カリウムを添加する。１６３ｍｇ（０．２ミリモル）の1,1-ビス（ジフェニル-ホスフィノ）フェロセンパラジウム(II)クロリド（ジクロロメタンとの錯体（１：１）、Ｐｄ  １３％）をその後、添加し、バッチを１１０℃まで温める。ＴＬＣ検査後、バッチを室温まで冷却し、２００ｍｌの水を添加する。相をその後、分離させる。有機相を水で洗浄し、水相を酢酸エチルで抽出し、合わされた有機相を次いで、硫酸マグネシウムにより乾燥させ、濾過し、溶媒を真空で揮散させる。残留物をエタノールから再結晶化させ、純度９９．６％の１７．２ｇ（３７．９ミリモル）（９１％）の白色の固形物を生じる。
【００８７】
Ｂ）ポリマーの調製
本発明によるポリマーＰ１〜Ｐ４と比較ポリマーＶ１〜Ｖ６とを、以下のモノマーを使用して、WO 03/048225 A2にしたがってスズキカップリングにより合成する（パーセントデータ＝モル％）。
【００８８】
2,7-ピレンビスボロン酸エステルＭ１および1,6-ピレンビスボロン酸エステルＭ２に加えて、使用するモノマーは次のモノマーであり、その調製については既に先行技術で開示されている：
【化７】
0006422861.tif 000008
【００８９】
モノマーは、以下の表１に示されている組成物中で共重合化され、組成物中［モル％で］示された本発明によるポリマーＰ１〜Ｐ４と、比較ポリマーＶ１〜Ｖ６とを与え、ここで合計は常に１００％であり、臭化物とボロン酸エステルを等量で使用する。
【表１】
0006422861.tif 000009
【００９０】
Ｃ）ＯＬＥＤの製造
有機発光ダイオード（ＯＬＥＤ）の製造は、既に文献に多数回記載されている（たとえばWO 2004/037887 A2)。例示により本発明を説明するため、表１からの本発明によるポリマーＰ１〜Ｐ４と比較ポリマーＶ１〜Ｖ６（異なる割合のモノマーを有する）をスピンコーティングにより製造する。
【００９１】
このため、Technoprintからの基板（ソーダ石灰ガラス）を使用し、この基板にはＩＴＯ構造（インジウムスズ酸化物、透明、導電性アノード）が適用されている。
【００９２】
基板をクリーンルーム中で、ＤＩ水及び洗剤（Deconex 15 PF）で洗浄し、次いでＵＶ／オゾンプラズマ処理により活性化させる。次いで、８０ｎｍのＰＥＤＯＴ層（ＰＥＤＯＴはH. C. Starck, Goslarから水分散液として供給されているポリチオフェン誘導体（Baytron P VAI 4083sp）である）を、同様にクリーンルーム中で、スピンコーティングにより緩衝層として適用する。必要とされるスピン速度は、希釈度と、特定のスピンコーター形状（典型的には８０ｎｍ：４５００ｒｐｍ）に依存する。層から残留水を取り除くため、基板を１８０℃で１０分間、ホットプレート上で加熱により乾燥させる。次いで、不活性ガス雰囲気（窒素又はアルゴン）下で、最初に、２０ｎｍの中間層（典型的には正孔支配ポリマー、ここではメルクからのＨＩＬ−０１２）と、次いで、６５ｎｍのポリマー層とを、トルエン溶液（中間層の濃度は、ポリマーＰ１〜Ｐ４では夫々の場合５ｇ／ｌであり、比較ポリマーＶ１〜Ｖ６では夫々の場合８ｇ／ｌである）から適用する。層を両者とも１８０℃で少なくとも１０分間の加熱により乾燥させる。次いで、Ｂａ／Ａｌカソードに気相堆積を適用する（Aldrichからの高純度の金属、特にバリウム９９．９９％（注文番号474711）：気相堆積ユニットはLeskerまたは他社からのものであり、典型的な気相堆積圧力は５×１０−６ミリバールである）。特に、カソードを大気及び大気水分から保護するため、素子を最後に封入し、次いで特性決定する。
【００９３】
このため、素子を、基板サイズに対し特別に製造されたホルダに留め、ばね接触を設ける。アイレスポンスフィルタを有するフォトダイオードが測定ホルダ上に直接置かれてもよく、それによって外部光からの影響を排除する。
【００９４】
電圧は典型的に０から最大２０Ｖまで０．２Ｖのステップで増加し、再度減少する。各測定点において、素子を通る電流と、得られた光電流とをフォトダイオードにより測定する。このようにして、試験素子のＩＶＬデータが得られる。重要なパラメータは、測定された最大効率（“eff”、ｃｄ／Ａで表示）と、１０００ｃｄ／ｍ２で必要とされる電圧である。
【００９５】
さらに、試験素子の色と、正確なエレクトロルミネッセンススペクトルを知るため、最初の測定後、１０００ｃｄ／ｍ２で必要とされる電圧を再度加え、フォトダイオードはスペクトル測定ヘッドにより置き換えられる。これは光ファイバによって分光計へ接続される。色座標（ＣＩＥ：Commission Internationale de l'eclairage, 1931仕様からの標準観察者）を、測定したスペクトルから得ることができる。
【００９６】
ＯＬＥＤにおいて、本発明によるポリマーＰ１〜Ｐ４と比較ポリマーＶ１〜Ｖ６とを使用して得られた結果を以下の表２に要約する。
【表２】
0006422861.tif 000010
【００９７】
表２の結果から分かるように、本発明によるポリマーは先行技術の比較ポリマーよりも深い青色発光を有する。表２は、たとえ１つのみのコンポーネント、すなわちエミッターを含むコンポーネントが本発明による式（Ｉ）の構造単位を含んでいても、ポリマーのブレンドもまた深青色を呈することをさらに示している。
【００９８】
さらに、本発明によるポリマーは、さらに長い寿命であるという結果が得られる。